강판 중 의 Si 함유량 과 , 린스 물 의 전기 전도 도 및 수세 시간 의 관계 를 , 표 1 에 나타낸다 . 강판 중 의 Si 함유량 이 0 . 4 ％ 이상 1 . 25 ％ 미만 인 경우 에 는 , 린스 물 의 전기 전도도 를 바람직 하 게 는 5 . 0 mS / m 이하 로 하 고 , 수세 시간 을 바람직 하 게 는 15 초 이하 로 한다 . 강판 중 의 Si 함유량 이 1 . 25 ％ 이상 2 . 5 ％ 미만 인 경우 에 는 , 린스 물 의 전기 전도도 를 바람직 하 게 는 3 . 0 mS / m 이하 로 하 고 , 수세 시간 을 바람직 하 게 는 9 초 이하 로 한다 . 강판 중 의 Si 함유량 이 2 . 5 ％ 이상 3 . 0 ％ 이하 인 경우 에 는 , 린스 물 의 전기 전도도 를 바람직 하 게 는 1 . 0 mS / m 이하 로 하 고 , 수세 시간 을 바람직 하 게 는 3 초 이하 로 한다 . 이렇게 린스 물 의 전기 전도 도 및 수세 시간 을 제어 함 으로써 , 화성 처리 성 을 충분히 확보 할 수 있 다 .